(57)【要約】【課題】大面積の塗膜を、一定の厚みで形成できる、スクリーン印刷用組成物を提供することを目的とする。【解決手段】（Ａ）エポキシ樹脂  （Ｂ）硬化剤  成分（Ａ）中のエポキシ基１当量に対する該成分（Ｂ）中の、エポキシ基と反応性の基の量が０．８〜１．２５当量となる量  （Ｃ）硬化促進剤  ０．１〜１０重量部  （Ｄ）無機充填剤  １０〜１５０質量部  （Ｅ）２５℃において固体状の熱可塑性樹脂の粒子  ５〜５０質量部  及び  （Ｆ）レーザー回折法で測定される累積頻度５０％の粒径が１〜５０μｍであるシリコーンパウダー  １０〜１００質量部  を含むスクリーン印刷用接着剤組成物、但し、成分（Ｃ）〜（Ｆ）の量は、成分（Ａ）と成分（Ｂ）の合計１００重量部に対する量である。【選択図】なし【特許請求の範囲】
【請求項１】
（Ａ）エポキシ樹脂
（Ｂ）硬化剤                                    成分（Ａ）中のエポキシ基１当量に対する該成分（Ｂ）中の、エポキシ基と反応性の基の量が０．８〜１．２５当量となる量
（Ｃ）硬化促進剤                                              ０．１〜１０重量部
（Ｄ）無機充填剤                                              １０〜１５０質量部
（Ｅ）２５℃において固体状の熱可塑性樹脂の粒子                ５〜５０質量部
及び
（Ｆ）レーザー回折法で測定される累積頻度５０％の粒径が１〜５０μｍであるシリコーンパウダー                                                    １０〜１００質量部
を含むスクリーン印刷用接着剤組成物、但し、成分（Ｃ）〜（Ｆ）の量は、成分（Ａ）と成分（Ｂ）の合計１００重量部に対する量である。
【請求項２】
（Ｆ）シリコーンパウダーの、レーザー回折法で測定される累積頻度９９％の粒径が、スクリーンマスクのメッシュのオープニングの２/３以下である、請求項１記載のスクリーン印刷用接着剤組成物。
【請求項３】
（Ｆ）シリコーンパウダーが、シリコーンゴムパウダー、シリコーンレジンパウダー、及びシリコーンゴムパウダーの表面をシリコーンレジンで被覆した構造のシリコーン複合パウダーからなる群より選ばれる、請求項１または２記載の接着剤組成物。
【請求項４】
（Ｅ）２５℃において固体状の熱可塑性樹脂の粒子が、メタクリル樹脂、フェノキシ樹脂、ブタジエン樹脂、ポリスチレン樹脂又はこれらの共重合体から選択される熱可塑性樹脂の粒子であることを特徴とする請求項１〜３のいずれか１項記載の接着剤組成物。
【請求項５】
（Ｅ）２５℃において固体状の熱可塑性樹脂の粒子が、ポリスチレン換算の数平均分子量１０，０００〜１００，０００及び重量平均分子量１００，０００〜１，０００，０００を有することを特徴とする請求項１〜４のいずれか１項記載の接着剤組成物。
【請求項６】
成分（Ａ）及び成分（Ｂ）の少なくともいずれかの成分が、シリコーン変性樹脂を含む、請求項１〜５のいずれか１項記載の接着剤組成物。
【請求項７】
Ｅ型粘度計により２５℃において測定される接着剤組成物の粘度が、１００〜５００Ｐａ・ｓである、請求項１〜６のいずれか１項記載の接着剤組成物。
【請求項８】
（１）接着剤組成物を、基板上にスクリーン印刷法で塗布する工程、
（２）６０℃から２００℃で、３時間から１分間加熱することにより、前記接着剤組成物をＢステージ化する工程、
（３）前記接着剤組成物の上にチップを搭載する工程、及び
（４）前記接着剤組成物を硬化させる工程、
を含む請求項１〜７のいずれか１項に記載の接着剤組成物の使用方法。
【請求項９】
（ｉ）接着剤組成物を、シリコンウエハーの、基板に接着する側の下面にスクリーン印刷法で塗布する工程、
（ｉｉ）６０℃から２００℃で、３時間から１分間加熱することにより、前記接着剤組成物をＢステージ化する工程、
（ｉｉｉ）前記シリコンウエハー及びその下面に塗布されている前記接着剤組成物を複数の個片に切断する工程、
（ｉｖ）前記個片を、該個片の下面に塗布されている接着剤組成物を介して、基板もしくは他のチップ上に搭載する工程、及び
（ｖ）基板もしくは他のチップ上の前記接着剤組成物を硬化させる工程
を含む請求項１〜７のいずれか１項に記載の接着剤組成物の使用方法。
【請求項１０】
請求項１〜７のいずれか１項記載の接着剤組成物の硬化物を備える半導体装置。
【発明の詳細な説明】
【技術分野】
【０００１】
本発明は、半導体素子を接着するのに好適な接着剤組成物に関し、詳細にはシリコーンパウダーを含有し、スクリーン印刷性が良好であり、さらに、印刷された後に、ウエハー上或いは基板上で安定なＢステージ状態を形成する接着剤組成物に関する。
【背景技術】
【０００２】
エポキシ樹脂は接着性・耐熱性等に優れていることから、種々の用途に使用されている。特に液状エポキシ樹脂は、電機及び電子部品の製造に、広く使用されている。液状エポキシ樹脂又はそれを主成分とする組成物を部品に施与する方法としては、スピンコーティング、印刷、ディッピング等がある。このうち、印刷は、種々の形状の塗膜を、簡易且つ生産性良く形成することができるので、広く使用されている。
【０００３】
エポキシ樹脂を含むスクリーン印刷用組成物としては、例えば（Ａ）ポリイミドシリコーン樹脂、（Ｂ）エポキシ樹脂、（Ｃ）エポキシ樹脂硬化剤、（Ｄ）無機フィラー、（Ｅ）有機溶剤を含む接着剤ワニス（特許文献１）が知られている。また、エポキシ樹脂、光重合開始剤、Ｂ−ステージ状態及び硬化後の靭性を付与するための熱可塑性エラストマープレポリマー、チクソトロピー性向上のためのフィラー、及び溶剤を含むリードフレーム固定用組成物が知られている（特許文献２）。これらの組成物は、リードフレーム等の狭い領域に施与される。
【特許文献１】特開２００５−６０４１７公報
【特許文献２】特開平５−２２６５７１号公報
【発明の開示】
【発明が解決しようとする課題】
【０００４】
上記組成物を、より大きな面積、例えば大口径のシリコンウエハー全面、に印刷すると、表面に凹凸が出来、均一な厚みの膜を形成することが難しい。そこで、本発明は、大面積の塗膜を、数十μｍ程度の一定の厚みで、表面に凹凸が無く形成できる、スクリーン印刷用組成物を提供することを目的とする。さらに、塗膜をＢステージ状態で、安定に保存することができる、スクリーン印刷用組成物を提供することを目的とする。
【課題を解決するための手段】
【０００５】
即ち本発明は、下記のものである。
（Ａ）エポキシ樹脂
（Ｂ）硬化剤                                    成分（Ａ）中のエポキシ基１当量に対する該成分（Ｂ）中の、エポキシ基と反応性の基の量が０．８〜１．２５当量となる量
（Ｃ）硬化促進剤                                              ０．１〜１０重量部
（Ｄ）無機充填剤                                              １０〜１５０質量部
（Ｅ）２５℃において固体状の熱可塑性樹脂の粒子                ５〜５０質量部
及び
（Ｆ）レーザー回折法で測定される累積頻度５０％の粒径が１〜５０μｍであるシリコーンパウダー                                                    １０〜１００質量部
を含むスクリーン印刷用接着剤組成物、但し、成分（Ｃ）〜（Ｆ）の量は、成分（Ａ）と成分（Ｂ）の合計１００重量部に対する量である。
【発明の効果】
【０００６】
上記本発明の組成物は、スクリーン印刷性に優れ、大口径シリコンウエハーのような大面積でも凹凸無く数十μｍ厚で均一に塗布できる。スクリーン印刷は簡易且つ迅速に行なうことができるので、シリコンウエハーのダイシング工程を短縮することができる。さらに、印刷された塗膜は、Ｂステージ状態、即ち、流動性が無い状態、で保存しても、硬化が進むことがなく、半導体製品のボンディング工程での歩留まりが高い。
【発明を実施するための最良の形態】
【０００７】
以下、本発明の組成物を成分ごとに説明する。
（Ｆ）シリコーンパウダー
本発明の組成物は、シリコーンパウダーを含むことを特徴とする。該シリコーンパウダーとしては、主として直鎖状のオルガノポリシロキサンを架橋した構造であるシリコーンエラストマーパウダー、例えば特開平３−９３８３４号公報記載のもの、ポリオルガノシルセスキオキサン微粉末であるシリコーンレジンパウダー、例えば特開平２−２０９９２７号公報記載のもの、及び、シリコーンゴムパウダーの表面をシリコーンレジンで被覆した構造のシリコーン複合パウダー、例えば特開平７−１９６８１５号公報記載のもの、などがあり、これらの混合物であってもよい。好ましくは、シリコーン複合パウダーが使用される。
【０００８】
シリコーンパウダーは、レーザー回折法で測定される累積頻度５０％の粒径（ｄ５０）が１〜５０μｍ、好ましくは３〜４０μｍである。ｄ５０が、前記下限値未満であると、塗膜表面の平滑性が悪くなり、接着層にボイドが発生する傾向があり、一方前記上限値を超えると、スクリーンに目詰まりを発生する場合がある。好ましくは、レーザー回折法で測定される累積頻度９９％の粒径（ｄ９９）が、スクリーンマスクのオープニングの１/２０〜２/３である。なお、オープニングは、下記式：
（２５４００／メッシュ）−  糸径（μｍ）
で定義される。本発明の用途には、通常、メッシュ１００〜３００、糸径６０〜２０μｍ程度が一般的であり、従って、ｄ９９は、３〜１３０μｍ程度である。ｄ９９が上記上限値を超えると、スクリーンに目詰まりが生じる可能性がある。一方、上記下限値未満では、塗膜表面の平滑性が悪くなり、接着層にボイドが発生する傾向がある。
【０００９】
該シリコーンパウダーの含有量は、成分（Ａ）と成分（Ｂ）との合計の１００質量部に対して、好ましくは１０質量部〜１００質量部、より好ましくは１５〜６０質量部である。含有量が前記下限値より少ない場合は、均一な厚みの接着剤組成物をスクリーン印刷法で形成することが難しく、チップを搭載した後にボイド発生の原因となる。一方、含有量が前記上限値よりも多い場合は、組成物が高粘度になり、スクリーン印刷性が悪くなる。
【００１０】
（Ａ）エポキシ樹脂
本発明において、（Ａ）エポキシ樹脂としては、例えばノボラック型、ビスフェノール型、ビフェニル型、フェノールアラルキル型、ジシクロペンタジエン型、ナフタレン型、アミノ基含有型、後述するシリコーン変性エポキシ樹脂及びこれらの混合物等が挙げられる。なかでも、ビスフェノールＡ型、ビスフェノールＦ型、ノボラック型エポキシ樹脂及びシリコーン変性エポキシ樹脂が好ましい。シリコーン変性エポキシ樹脂については、シリコーン変性フェノール樹脂と共に、（Ｂ）硬化剤の項で述べる。
【００１１】
（Ｃ）硬化促進剤
（Ｃ）硬化促進剤としては、例えば有機リン、イミダゾール、３級アミン等の塩基性有機化合物が挙げられる。有機リンの例としては、トリフェニルホスフィン、トリブチルホスフィン、トリ（ｐ−トルイル）ホスフィン、トリ（ｐ−メトキシフェニル）ホスフィン、トリ（ｐ−エトキシフェニル）ホスフィン、トリフェニルホスフィン・トリフェニルボレート誘導体、テトラフェニルホスフィン・テトラフェニルボレート誘導体等が挙げられる。イミダゾールの例としては、２−メチルイミダゾール、２−エチルイミダゾール、２−エチル−４−メチルイミダゾール、２−フェニルイミダゾール、２−フェニル−４−メチルイミダゾール、２−フェニル-4-メチル−５−ヒドロキシメチルイミダゾール、２−フェニル−４，５−ジヒドロキシメチルイミダゾール等が挙げられ、３級アミンの例としてはトリエチルアミン、ベンジルジメチルアミン、α−メチルベンジルジメチルアミン、１，８−ジアザビシクロ（５，４，０）ウンデセン−７等が挙げられる。
【００１２】
これらのなかでも、下記式（１０）に表されるテトラフェニルホスフィン・テトラフェニルボレート誘導体、又は下記式（１１）で表されるメチロールイミダゾール誘導体が好ましく、より好ましくは、後述する（Ｂ）硬化剤のフェノール樹脂またはシリコーン変性フェノール樹脂と、これらを組合せて使用する。
【化１】
2008308614.tif 000002
但し、Ｒ１乃至Ｒ8は夫々独立に水素原子又は或いは炭素数１乃至１０の炭化水素基、或いはハロゲン原子である。
【化２】
2008308614.tif 000003
但し、Ｒ9はメチル基或いはメチロール基であり、Ｒ10は炭素数１乃至１０の炭化水素基である。
【００１３】
（Ｃ）硬化促進剤の添加量は、（Ａ）エポキシ樹脂と（Ｂ）硬化剤との合計の１００重量部に対して、０．１〜１０重量部であることが望ましく、特に０．２〜５重量部であることが望ましい。硬化促進剤が前記下限値未満である場合は、接着剤組成物が硬化不十分になる恐れがあり、また前記上限値より多い場合は接着剤組成物の保存性、或いはＢステージ状態の安定性に支障をきたす恐れがある。
【００１４】
（Ｄ）無機充填剤
無機充填剤としては、例えば、溶融シリカ、結晶シリカ、アルミナ、酸化チタン、シリカチタニア、窒化ホウ素、窒化アルミニウム、窒化ケイ素、マグネシア、マグネシウムシリケート、タルク、マイカ等を挙げることができ、これらは１種単独あるいは２種類以上組み合せて使用することができる。特に、シリカ、アルミナ、タルクを１種単独あるいは２種類以上組み合せて使用することが好ましい。
【００１５】
無機充填剤は、（Ａ）成分と（Ｂ）成分の合計１００質量部に対して、１０〜１５０質量部好ましくは３０〜１００質量部配合する。
【００１６】
該無機質充填剤の最大粒径は、ウエハー上に塗布されたダイボンド剤の厚み、通常５０〜２００μｍ程度、の２０％以下、特に１０％以下であることが望ましく、平均粒径は該厚みの１０％以下、特に５％以下であることが望ましい。最大粒径が上記上限値より大きい、或いは、平均粒径が上記上限値より大きい場合は、チップ、基板、金配線等にダメージを与えたり、或いは無機質充填材とそれ以外の部分との境界において局所的なストレスが発生し、半導体装置の機能を損なう恐れがある。一方、下限値については、シリコーンパウダーに関して述べたような制限はない。
【００１７】
無機質充填剤は、予めシラン系カップリング剤で表面処理したものを使用することが好ましい。より好ましくは、（Ａ）成分のエポキシ樹脂とカップリング剤で表面処理した充填剤とを予め減圧・混練処理を行うことが望ましい。これにより充填剤表面とエポキシ樹脂の界面がよく濡れた状態とすることができ、耐湿信頼性が格段に向上する。
【００１８】
上記シランカップリング剤としては、例えば、γ−グリシドキシプロピルトリメトキシシラン、γ−グリシドキシプロピルメチルジエトキシシラン、γ−グリシドキシプロピルトリエトキシシラン、ｐ−スチリルトリメトキシシラン、γ−メタクリロキシプロピルメチルジメトキシシラン、γ−メタクリロキシプロピルトリメトキシシラン、γ−メタクリロキシプロピルメチルジエトキシシラン、γ−メタクリロキシプロピルトリエトキシシラン、γ−アクリロキシプロピルトリメトキシシラン、Ｎ−β（アミノエチル）γ−アミノプロピルメチルジメトキシシラン、Ｎ−β（アミノエチル）γ−アミノプロピルトリメトキシシラン、Ｎ−β（アミノエチル）γ−アミノプロピルトリエトキシシラン、γ−アミノプロピルトリメトキシシラン、γ−アミノプロピルトリエトキシシラン、Ｎ−フェニル−γ−アミノプロピルトリメトキシシラン、γ−メルカプトプロピルメチルジメトキシシラン、γ−メルカプトプロピルトリメトキシシラン、ビス（トリエトキシプロピル）テトラスルフィド、γ−イソシアネートプロピルトリエトキシシラン等が挙げられる。これらは１種単独でも２種以上組み合わせても使用することができる。これらの中でもγ−グリシドキシプロピルトリメトキシシランを使用することが好ましい。
【００１９】
（Ｅ）２５℃において固体状の熱可塑性樹脂粒子
２５℃で固体状の熱可塑性樹脂粒子としては、公知の樹脂の粒子であってよく、例えばＡＡＳ樹脂、ＡＥＳ樹脂、ＡＳ樹脂、ＡＢＳ樹脂、ＭＢＳ樹脂、塩化ビニル樹脂、酢酸ビニル樹脂、メタクリル樹脂、フェノキシ樹脂、ポリブタジエン樹脂、各種のフッ素樹脂、各種のシリコーン樹脂、ポリアセタール、各種のポリアミド、ポリアミドイミド、ポリイミド、ポリエーテルイミド、ポリエーテルエーテルケトン、ポリエチレン、ポリエチレンオキサイド、ポリエチレンテレフタレート、ポリカーボネート、ポリスチレン、ポリサルホン、ポリエーテルサルホン、ポリビニルアルコール、ポリビニルエーテル、ポリビニルブチラール、ポリビニルホルマール、ポニフェニレンエーテル、ポリフェニレンサルファイド、ポリブチレンテレフタレート、ポリプロピレン、ポリメチルペンテン等が挙げられる。これらの中でもメタクリル樹脂、フェノキシ樹脂、ブタジエン樹脂、ポリスチレン樹脂もしくはこれらの共重合体が望ましい。或いは粒子の内核（コア）部と外皮（シェル）部で樹脂が異なるコア・シェル構造ものであっても良い。その場合コアはシリコーン樹脂、フッ素樹脂、又はブタジエン樹脂等からなるゴム粒子であり、シェルは線形分子鎖からなる上記各種の熱可塑性樹脂であることが望ましい。
【００２０】
該熱可塑性樹脂粒子は略球状、円柱もしくは角柱状、不定形状、破砕状、及び燐片状等であってよく、ダイボンド剤用途には略球状、及び鋭角部を有しない不定形状が好ましい。
該熱可塑性樹脂粒子の平均粒径は、用途に応じて適宜選択されるが、通常は最大粒径が１０μｍ以下、特に５μｍ以下であることが望ましく、平均粒径は０．１〜５μｍ、特に０．１〜２μｍであることが望ましい。最大粒径が前記上限値より大きい、或いは平均粒径が５μｍより大きい場合は、Ｂステージ化段階或いは硬化段階において、粒子熱可塑性樹脂の一部が十分に膨潤或いは溶解せずに残り、硬化後の組成物の特性を損なう恐れがある。一方、平均粒径が前記下限値よりも小さい場合、組成物の粘度が大きくなり、作業性が著しく悪くなる恐れがある。なお粒径の測定は、電子顕微鏡観察により行うことができる。なお、上記平均粒径の下限値は、シリコーンパウダーに関して述べた下限値よりも小さいが、塗膜の平滑性については何ら支障無い。
【００２１】
該熱可塑性樹脂粒子の最大粒径はウエハー上に塗布されたダイボンド剤の厚みの２０％以下、特に１０％以下であることが望ましく、平均粒径は該厚みの１０％以下、特に５％以下であることが望ましい。最大粒径が上記上限値より大きい、或いは平均粒径が上記上限値より大きい場合は、Ｂステージ化段階、或いは硬化段階に粒子状熱可塑性樹脂の一部が十分に膨潤或いは溶解せずに残り、硬化後のダイボンド剤の外観上の不良や、チップ表面の破損或いはリーク等の不良を引き起こす恐れがある。
【００２２】
該熱可塑性樹脂粒子は架橋構造を有していてもよい。しかし熱可塑性樹脂（Ｃ）がエポキシ樹脂網目構造中に均一に分散された構造を形成することが好ましいと考えられることから、架橋度は低い方が好ましく、より好ましくは架橋の無い線状分子鎖である。
【００２３】
該熱可塑性樹脂粒子の分子量は、樹脂の種類に依存して適宜選択される。典型的には、ポリスチレン換算の数平均分子量が１，０００〜１０，０００，０００、好ましくは１０，０００〜１００，０００、重量平均分子量が１０，０００〜１００，０００，０００、好ましくは１００，０００〜１，０００，０００である。数平均分子量が上記下限値より小さい、或いは重量平均分子量が上記下限値より小さい場合は、膨潤する温度が低温になりすぎ、Ｂステージが早期に出現するためにＡステージ状態が不安定になる恐れがある。また十分なＢステージ状態の硬度が得られず、特にダイボンド材用途ではボイドや流出、或いはダイシフト等の不良が発生する恐れがある。一方、数平均分子量が上記上限値より大きい、或いは重量平均分子量が上記上限値より大きい場合は膨潤する温度が高くなって、Ｃステージの出現温度との差が小さくなり、Ｂステージ状態が不安定になる恐れがある。またＢステージ化後、或いはＣステージ化後に粒子熱可塑性樹脂の一部がエポキシ樹脂網目構造の形成を阻害する恐れがある
【００２４】
熱可塑性樹脂粒子の含有量は、安定なＢステージ状態を得るために、成分（Ａ）と成分（Ｂ）との合計の１００質量部に対して、好ましくは５質量部〜５０質量部、より好ましくは１０〜３０質量部である。含有量が前記下限値より少ない場合は、十分なＢステージ状態の硬度が得られず、半導体チップの外側に樹脂が流れ出して、フィレットが発生する恐れがある。一方含有量が前記上限値よりも多い場合は、Ｂステージ状態が硬くなりすぎ、接着不足等の不良が発生する恐れがある。
【００２５】
（Ｂ）硬化剤
硬化剤としては、エポキシ樹脂用硬化剤として公知のものを使用することができ、例えばフェノール樹脂（後述するシリコーン変性フェノール樹脂を含む）、酸無水物、及びアミン類が挙げられる。この中でも硬化性とＢステージ状態の安定性のバランスを考慮すると、フェノール樹脂及びシリコーン変性フェノール樹脂が好ましい。該フェノール樹脂としては、ノボラック型、ビスフェノール型、トリスヒドロキシフェニルメタン型、ナフタレン型、シクロペンタジエン型、フェノールアラルキル型等が挙げられ、これらを単独、あるいは２種類以上を混合して用いても良い。なかでもノボラック型、ビスフェノール型が好ましい。
【００２６】
シリコーン変性フェノール樹脂としては、芳香族重合体とオルガノポリシロキサンとを反応させて得られる共重合体が挙げられる。該芳香族重合体としては、下式（３）或いは（４）の化合物が例示される。
【化３】
2008308614.tif 000004
【化４】
2008308614.tif 000005
但し、Ｒ11は、水素原子であり、Ｒ12は水素原子又はメチル基であり、Xは水素原子又は臭素原子であり、ｎは０以上の整数、好ましくは０乃至５０、特に好ましくは１乃至２０の整数である。
【００２７】
他の芳香族重合体としては、下式（５）乃至（８）のアルケニル基含有化合物が挙げられる。
【化５】
2008308614.tif 000006
【化６】
2008308614.tif 000007
【化７】
2008308614.tif 000008
【化８】
2008308614.tif 000009
但し、Ｒ11、Ｒ12、Ｘ及びｎについては上で述べた通りであり、ｍは０以上の整数、好ましくは０乃至５の整数、特に好ましくは０或いは１である。
【００２８】
既に（Ａ）エポキシ樹脂において例示した、シリコーン変性エポキシ樹脂は、上記式（３）〜（８）において、Ｒ11が下記式で表されるオキシラン基含有基のものと、オルガノポリシロキサンとを反応させて得られる共重合体が挙げられる。
【化９】
2008308614.tif 000010
【００２９】
上記芳香族重合体と反応させるオルガノポリシロキサンは式（９）で示される。
（Ｒ13）a（Ｒ14）bＳｉＯ (4-a-b)/2           （９）
但し、Ｒ13は水素原子、或いは、アミノ基、エポキシ基、ヒドロキシ基もしくはカルボキシ基を含有する有機基、或いはアルコキシ基であり、Ｒ14は置換、或いは非置換の１価炭化水素基、ヒドロキシ基、アルコキシ基、或いはアルケニルオキシ基であり、ａ、ｂは０．００１≦ａ≦１、１≦ｂ≦３、１≦ａ+ｂ≦４を満足する数である。１分子中のケイ素原子数は１乃至１０００であり、１分子中のケイ素原子に直結したＲ13は１以上である。
【００３０】
ここでＲ13のアミノ基含有有機基としては、下記のものが例示され、ここで、ｃは１、２、又は３である。
【化１０】
2008308614.tif 000011
【００３１】
エポキシ基含有有機基としては、下記のものが例示され、ここでｃは１、２、又は３である。
【化１１】
2008308614.tif 000012
【００３２】
ヒドロキシ基含有有機基としては、下記のものが例示され、ここで、ｄは０、１、２、又は３であり、ｅは１、２又は３である。
【化１２】
2008308614.tif 000013
【００３３】
カルボキシ基含有有機基としては、下記が例示され、ここで、ｆは１〜１０の整数である。
【化１３】
2008308614.tif 000014
またアルコキシ基としては、メトキシ基、エトキシ基、ｎ-プロポキシ基等の炭素数１〜４のものが挙げられる。
【００３４】
また、Ｒ14の置換または非置換の１価炭化水素基としては、炭素数１乃至１０のものが好ましく、例えばメチル基、エチル基、ｎ-プロピル基、イソプロピル基、ｎ-ブチル基、イソブチル基、tert-ブチル基、ペンチル基、ネオペンチル基、ヘキシル基、シクロヘキシル基、オクチル基、デシル基等のアルキル基、ビニル基、アリル基、プロペニル基、ブテニル基等のアルケニル基、フェニル基、トリル基等のアリール基、ベンジル基、フェニルエチル基等のアラルキル基や、これらの炭化水素基の水素原子の一部または全部をハロゲン原子等で置換したハロゲン置換１価炭化水素基が挙げられる。
【００３５】
更にａ、ｂは上述した値であるが、好ましくは０．０１≦ａ≦０．１、１．８≦ｂ≦２、１．８５≦ａ＋ｂ≦２．１、ケイ素原子数は２乃至４００であることが望ましく、特に５乃至２００であることが望ましい。該オルガノポリシロキサンとしては、式（１０）或いは（１１）の化合物が挙げられる。
【化１４】
2008308614.tif 000015
【化１５】
2008308614.tif 000016
但し、Ｒ16はアミノ基、エポキシ基、ヒドロキシ基、又はカルボキシ基含有の1価炭化水素基であり、Ｒ15は置換、或いは非置換の１価炭化水素基、好ましくはメチル基或いはフェニル基であり、ｐは０乃至１０００の整数、好ましくは３乃至４００の整数であり、ｑは０乃至２０の整数、好ましくは０乃至５の整数である。
【００３６】
斯かるオルガノポリシロキサンの例としては下記を挙げることができる。
【化１６】
2008308614.tif 000017
【化１７】
2008308614.tif 000018
【００３７】
式（１０）のオルガノポリシロキサンの分子量は、１００乃至１０００００が望ましい。オルガノポリシロキサンの分子量が前記範囲内である場合、該オルガノポリシロキサンと反応させる芳香族重合体の構造或いは分子量により、オルガノポリシロキサンがマトリクスに均一に分散した均一構造、或いはオルガノポリシロキサンがマトリクスに微細な層分離を形成する海島構造が出現する。
【００３８】
オルガノポリシロキサンの分子量が比較的小さい場合、特に１００乃至１００００である場合は均一構造、一方オルガノポリシロキサンの分子量が比較的大きい場合、特に１０００乃至１０００００である場合は海島構造が形成される。均一構造と海島構造の何れが選択されるかは用途に応じて選択される。ここでオルガノポリシロキサンの分子量が１００未満であれば硬化物は剛直で脆くなり、一方分子量が７００００より大きければ、海島が大きくなり、局所的な応力が発生し、何れの場合でもシリコーン骨格をエポキシ樹脂或いは硬化剤分子中に導入する主旨に沿うものではない。
【００３９】
上記の芳香族重合体とオルガノポリシロキサンとを反応させる方法としては公知の方法を用いることができ、例えば、白金系触媒の存在下で、芳香族重合体とオルガノポリシロキサンとを付加反応に付する。
【００４０】
本発明の組成物において、成分（Ａ）と成分（Ｂ）の配合比は、エポキシ基の当量と硬化剤中のエポキシ基と反応性の基の当量比、（エポキシ基）／（硬化剤中の反応性基）が、０．８〜１．２５であることが望ましく、特に０．９〜１．１であることが望ましい。当量比がこの範囲にない場合、一部未反応になり、硬化物の性能、更にはこれを用いる半導体装置の性能に支障をきたす恐れがある。
【００４１】
なお、成分（Ｂ）がシリコーン変性フェノール樹脂を含まない場合、成分（Ａ）が、シリコーン変性エポキシ樹脂であることが好ましい。即ち、成分（Ａ）と成分（Ｂ）の少なくとも一方が、シリコーン変性樹脂を含むことが好ましい。
【００４２】
上記成分の他、本発明の組成物には用途に応じて、シランカップリング剤、難燃剤、イオントラップ剤、ワックス、着色剤、接着助剤、希釈材等を、本発明の目的を阻害しない量で、添加することができる。
【００４３】
上記シランカップリング剤としては、例えば、γ−グリシドキシプロピルトリメトキシシラン、γ−グリシドキシプロピルメチルジエトキシシラン、γ−グリシドキシプロピルトリエトキシシラン、ｐ−スチリルトリメトキシシラン、γ−メタクリロキシプロピルメチルジメトキシシラン、γ−メタクリロキシプロピルトリメトキシシラン、γ−メタクリロキシプロピルメチルジエトキシシラン、γ−メタクリロキシプロピルトリエトキシシラン、γ−アクリロキシプロピルトリメトキシシラン、Ｎ−β（アミノエチル）γ−アミノプロピルメチルジメトキシシラン、Ｎ−β（アミノエチル）γ−アミノプロピルトリメトキシシラン、Ｎ−β（アミノエチル）γ−アミノプロピルトリエトキシシラン、γ−アミノプロピルトリメトキシシラン、γ−アミノプロピルトリエトキシシラン、Ｎ−フェニル−γ−アミノプロピルトリメトキシシラン、γ−メルカプトプロピルメチルジメトキシシラン、γ−メルカプトプロピルトリメトキシシラン、ビス（トリエトキシプロピル）テトラスルフィド、γ−イソシアネートプロピルトリエトキシシラン等が挙げられる。これらは１種単独でも２種以上組み合わせても使用することができる。これらの中でもγ−グリシドキシプロピルトリメトキシシランを使用することが好ましい。上記カップリング剤を用いる場合、その使用量は、上記（Ａ）〜（Ｆ）成分１００質量部に対して、通常０．１〜５．０質量部であり、好ましくは０．３〜３．０質量部である。
【００４４】
組成物の調製法
本発明の組成物は、上記各成分を、公知の混合方法、例えば、ミキサー、ロール等を用いて混合することによって、調製することができる。
【００４５】
本発明の組成物の使用方法は、下記（１）〜（４）の工程、又は（ｉ）〜（ｖ）の工程を含む。
（１）接着剤組成物を、基板上にスクリーン印刷法で塗布する工程、
（２）６０℃から２００℃で、３時間から1分間加熱することにより、前記接着剤組成物をＢステージ化する工程、
（３）前記接着剤組成物の上にチップを搭載する工程、及び
（４）前記接着剤組成物を硬化させる工程。
【００４６】
（ｉ）接着剤組成物を、シリコンウエハーの、基板に接着する側の下面にスクリーン印刷法で塗布する工程、
（ｉｉ）６０℃から２００℃で、３時間から１分間加熱することにより、前記接着剤組成物をＢステージ化する工程、
（ｉｉｉ）前記シリコンウエハー及びその下面に塗布されている前記接着剤組成物を複数の個片に切断する工程、
（ｉｖ）前記個片を、該個片の下面に塗布されている接着剤組成物を介して、基板もしくは他のチップ上に搭載する工程、及び
（ｖ）基板もしくは他のチップ上の前記接着剤組成物を硬化させる工程。
【００４７】
工程（２）又は（ｉｉ）では開閉式や連続式のオーブンで加熱によりＢステージ、即ち、流動性の無い状態にし、工程（ｉｉｉ）ではダイサーを使用し、工程（３）又は（ｉｖ）ではダイボンダーで接着剤組成物を介してチップを搭載し、工程（４）又は（ｖ）では開閉式や連続式のオーブンで接着剤組成物を硬化させる。以下、各工程について詳細に説明する。
【００４８】
個片化法
ウェハの切断（ダイシング）は通常ダイヤモンドブレードを高速回転させることでウエハーを切削するダイシングと、レーザーによるレーザーダイシングがあり、用途に応じて任意に選択される。
【００４９】
チップ搭載条件
チップ搭載条件は特に限定されるものではなく、組成や用途に応じて任意に選択される。チップ搭載条件にはチップ搭載直前のプレヒートの温度、時間、チップ搭載時のチップ及び基板の温度、時間、圧力がある。プレヒートの目的はチップに塗布されたダイボンド材とチップが搭載される側の密着性向上である。プレヒートの温度は５０℃乃至１５０℃、時間は２秒ないし１０分であることが望ましい。またチップ搭載の温度はチップが２５℃乃至２５０℃、基板が２５℃乃至２００℃、時間が０.１秒ないし１０秒、圧力が０.０１ＭＰａ乃至１０ＭＰａであることが望ましい。
【００５０】
硬化条件
接着剤組成物の典型的な硬化条件は、１００℃〜２００℃の温度で、８〜１時間である。後続の、半導体装置の封止工程において、硬化を同時に行ってもよい。
【００５１】
以下、実施例により本発明をさらに詳細に説明するが、本発明はこれらの実施例に限定されるものではない。
実施例１〜３、比較例１、参考例１〜５
表１に示す各成分を、２５℃のプラネタリーミキサーで混合し、２５℃の３本ロールを通過させた後、２５℃においてプラネタリーミキサーで再度混合して、各組成物を調製した。各組成物について、後述の（ａ）乃至（ｆ）の諸試験を行った。結果を、表１に示す。
【００５２】
使用樹脂等
（Ａ）エポキシ樹脂
エポキシ樹脂ａ（ビスフェノールＡ型エポキシ樹脂、当量１８０、日本化薬社製ＲＥ３１０Ｓ）
シリコーン変性エポキシ樹脂ｂ（合成例１）
（Ｂ）硬化剤
硬化剤ｈ（フェノールノボラック、当量１１０、明和化成製ＤＬ９２）
シリコーン変性硬化剤i（合成例２）
（Ｃ）硬化促進剤
硬化促進剤ｃ（テトラフェニルホスフィン・テトラフェニルボレート、北興化学製ＴＰＰ-Ｋ）
（Ｄ）無機充填剤
シリカ（球状溶融シリカ、平均粒径０．８μｍ、最大粒径３μｍ、アドマッテクス製ＳＥ２０３０）
（Ｅ）粒子状熱可塑性樹脂
粒子状熱可塑性樹脂ｄ(ポリメタクリル酸メチル製、数平均分子量５０，０００、重量平均分子量１５０，０００、平均粒径１ミクロン、最大粒径３ミクロン)
（Ｆ）シリコーンパウダー
シリコーンパウダーｅ（ｄ５０：０．８μｍ、ｄ９９：２μｍ、信越化学工業製、Ｘ−５２−７０３０）
シリコーンパウダーｆ（ｄ５０：１２μｍ、ｄ９９：２５μｍ、信越化学工業製、ＫＭＰ−６０１）
シリコーンパウダーｇ（ｄ５０：３０μｍ、ｄ９９：６０μｍ、信越化学工業製、ＫＭＰ−６０２）
【００５３】
シリコーン変性樹脂の合成
（合成例１）
攪拌羽、滴下漏斗、温度計、エステルアダプターと環流管を取り付けたフラスコに、式（１２）のエポキシ樹脂４２．０ｇ（０．１０ｍｏｌ）とトルエン１６８．０ｇを入れ、１３０℃／２時間で共沸脱水を行う。これを１００℃に冷却し、触媒（信越化学製ＣＡＴ−ＰＬ−５０Ｔ）０．５ｇを滴下し、直ちに式（１４）のオルガノポリシロキサン３６．３ｇ（０．０５ｍｏｌ）とトルエン１４５．２ｇの混合物を３０分程度で滴下し、更に１００℃／６時間で熟成した。これからトルエンを除去し、黄色透明液体（η＝５Ｐａ・ｓ／２５℃、エポキシ当量４００、オルガノポリシロキサン含有量４６．４重量部）を得た。これをシリコーン変性エポキシ樹脂とした。
【００５４】
（合成例２）
攪拌羽、滴下漏斗、温度計、エステルアダプターと環流管を取り付けたフラスコに、式（１３）のフェノール樹脂３０．８ｇ（０．１０ｍｏｌ）とトルエン１２３．２ｇを入れ、１３０℃／２時間で共沸脱水を行う。これを１００℃に冷却し、触媒（信越化学製ＣＡＴ−ＰＬ−５０Ｔ）０．５ｇを滴下し、直ちに式（１４）のオルガノポリシロキサン３６．３ｇ（０．０５ｍｏｌ）とトルエン１４５．２ｇの混合物を３０分程度で滴下し、更に１００℃／６時間で熟成した。これからトルエンを除去し、褐色透明液体（η＝２０Ｐａ・ｓ／２５℃、フェノール当量３４０、オルガノポリシロキサン含有量５４．１重量部）を得た。これをシリコーン変性硬化剤とした。
【化１８】
2008308614.tif 000019
【化１９】
2008308614.tif 000020
【化２０】
2008308614.tif 000021
【００５５】
試験方法
（ａ）粘度
各組成物について、ＪＩＳ  Ｚ−８８０３に準じ、Ｅ型粘度計（ＨＢＤＶ−ＩＩＩ、ブルックフィールド社製）を用いて、測定温度２５℃、ずり速度２．００（ｓｅｃ−１）、回転開始後２分における粘度を測定した。
【００５６】
（ｂ）シリコンウエハーへのスクリーン印刷性
シリコンウエハー（６インチ径、０．３ｍｍ）の片面に開口部１５０ｍｍφのスクリーン印刷を行い、ウエハー全面に薄い接着剤組成物層を形成した。ここでのスクリーン印刷の条件は２００メッシュスクリーン、糸径４０μｍを使用し、スクリーンとウエハーのギャップを１ｍｍとし、１０ｐｓｉの印圧で印刷し、３０ミクロン乃至６０ミクロンの接着剤組成物層が形成されるようにした。
形成された接着剤組成物層を１２０℃／２０分間／窒素通気の条件下で、Ｂステージ化させ、接着剤組成物付きのウエハーを得た。得られた接着剤組成物層の厚さを厚さ計で測定し、得られた接着剤組成物層の厚さを厚さ計で測定し、
厚さ比＝接着剤組成物層の最大厚さ（μｍ））/（接着剤組成物層の最小厚さ（μｍ））を計算し、該比が１．２以下であるものを○、１．２を超えるものを×とした。
さらに目視によりボイドの有無を確認し、印刷された接着剤組成物にボイドが認められないものを○、１個以上のボイド或いはボイドが破泡した痕が認められたものを×とした。
【００５７】
（ｃ）基板へのスクリーン印刷性
表面にソルダーレジスト（３０ミクロン厚）を塗布したＢＴ基板（２００ミクロン厚、３５ｍｍ×３５ｍｍ）の片面に開口部７ｍｍ□のスクリーン印刷を行い、接着剤組成物層を形成した。ここでのスクリーン印刷の条件は２００メッシュスクリーン、糸径４０μｍを使用し、スクリーンとウエハーのギャップを１ｍｍとし、１０ｐｓｉの印圧で印刷し、３０ミクロン乃至６０ミクロンの接着剤組成物層が形成されるようにした。
形成された接着剤組成物層を１２０℃／２０分間／窒素通気の条件下で、Ｂステージ化させ、接着剤組成物付きの基板を得た。
得られた接着剤組成物層の厚さを厚さ計で測定し、
厚さ比＝接着剤組成物層の最大厚さ（μｍ））/（接着剤組成物層の最小厚さ（μｍ））を計算し、該比が１．１以下であるものを○、１．１を超えるものを×とした。
さらに目視によりボイドの有無を確認し、印刷された接着剤組成物にボイドが認められないものを○、１個以上のボイド或いはボイドが破泡した痕が認められたものを×とした。
【００５８】
（ｄ）Ｂステージ状態での安定性：ＤＳＣ発熱量
接着剤組成物１０ｍｇを１２０℃で２０分間加熱してＢステージ化させた直後と、Ｂステージ化後２５℃で所定時間放置したもの夫々について、１０ｍｇをアルミセル中に採取し、空のアルミセルを参照試料として、ＤＳＣ（示差熱分析計/メトラー製）を用いて、空気中で２５℃から３００℃迄、昇温速度１０℃／分でＤＳＣ測定を行った。Ｂステージ化直後に測定されたＣステージ化のピーク面積を初期値として、所定時間放置したもののＣステージ化のピーク面積の該初期値に対する割合を算出した。
【００５９】
（ｅ）チップ搭載後のボイド
図１に示すような試験片を作成し、各試験片について超音波観察（ＳＡＴ）を行い、ボイドを含む試験片数／総試験片数（２０個）を数えた。
試験片の作成方法は以下の通りである：
表面にソルダーレジスト（３０ミクロン厚）を塗布したＢＴ基板（２００ミクロン厚、３５ｍｍ×３５ｍｍ）上に、試験方法（ｂ）により作成されたＢステージ状態の接着剤組成物が施与されたシリコンウエハーをダイボンドテープ（Ｔ−８０ＭＷ、トーヨーアドテック社製）に貼り、ダイサーで個片化した。得られたシリコンチップ（７ｍｍ×７ｍｍ）を１５０℃（チップ）／１００℃（基板）／１Ｍｐａ／１秒で搭載し、１５０℃で２時間加熱して、Ｃステージ化した。
【００６０】
（ｆ）チップ搭載後のボイド
図１に示すような試験片を作成し、各試験片について超音波観察（ＳＡＴ）を行い、ボイドが観察された試験片数／総試験片数（２０個）を数えた。
試験片の作成方法は以下の通りである：
試験方法（ｃ）により作成されたＢステージ状態の接着剤組成物付き基板上に、シリコンチップ（７ｍｍ×７ｍｍ）を１５０℃（チップ）／１００℃（基板）／１Ｍｐａ／１秒で搭載し、１５０℃で２時間加熱して、Ｃステージ化した。
【００６１】
【表１】
2008308614.tif 000022
表１に示すように、本発明の実施例の組成物は、スクリーン印刷法でシリコンウエハー上或いは基板上への均一な塗布が可能であることからチップ搭載後においてもボイドがない。また、Ｂステージ化してから所定時間経過した後であっても初期の９５％以上の硬化発熱を示し、Ｂステージで硬化が進行しておらず、安定であることが分かる。
参考例１の組成物から得られた塗膜は、シリコーンパウダーのｄ５０が小さく、塗膜表面の平滑性に劣った。一方、参考例５の組成物は、シリコーンパウダーのｄ９９が大きく、印刷の段階でメッシュに目詰まりを起こし、きれいな塗膜を形成することができなかったため、粘度以外の評価も行なわなかった。参考例４の組成物は、成分（Ｅ）が少なく、Ｂステージ状態での安定性に劣った。参考例２及び３の組成物は、その粘度が本実施例で使用した印刷には不適切であった例であるが、実施例１と参考例２から分かるように、本発明の配合範囲内で粘度を調整することが可能である。
【産業上の利用可能性】
【００６２】
本発明の組成物は、大口径のウエハー上にも簡易なスクリーン印刷によって均一な厚みで塗布することが可能であることから、半導体装置の製造工程の簡略化、コストの削減を達成できる。さらにＢ−ステージ状態で保存しておくこともできるので、生産性の向上も見込まれる。
【図面の簡単な説明】
【００６３】
【図１】実施例で作成した試験片の作り方を示す断面図である。
【図１】
2008308614.tif 000023